(57)【要約】【課題】  ハースロールのサーマルクラウン抑制方法、及び鋼板の蛇行やバックリングを効果的に抑制し得る鋼板の連続焼鈍方法を提供する。【解決手段】  連続焼鈍された鋼板６を冷却する気水冷却装置１０の出側に設けられたハースロール２０のサーマルクラウン抑制方法であって、少なくともハースロール２０の軸方向中央部外表面２２に、水を吹き付けることを特徴とする、ハースロールのサーマルクラウン抑制方法とする。【選択図】      図２
2005264202.tif 000002
【特許請求の範囲】
【請求項１】
連続焼鈍された鋼板を冷却する気水冷却装置の出側に設けられるハースロールのサーマルクラウン抑制方法であって、
少なくとも前記ハースロールの軸方向中央部外表面に、水を吹き付けることを特徴とする、ハースロールのサーマルクラウン抑制方法。
【請求項２】
請求項１に記載のサーマルクラウン抑制方法を用いて、鋼板を連続焼鈍することを特徴とする、鋼板の連続焼鈍方法。
【請求項３】
吹き付けられる前記水の流量を、前記気水冷却装置を通過した前記鋼板と前記ハースロールとが接触する前に、増加させるとともに、
前記鋼板と前記ハースロールとの接触後に、前記水の流量を減少させることを特徴とする、請求項２に記載の鋼板の連続焼鈍方法。
【発明の詳細な説明】
【技術分野】
【０００１】
本発明は、連続焼鈍炉で好適に用いられるハースロールのサーマルクラウンを抑制する方法、及び鋼板の連続焼鈍方法に関する。
【背景技術】
【０００２】
連続焼鈍炉内は、鋼板の表面品質を確保するため、結露し易い環境を避ける露点管理がなされており、連続焼鈍の後工程における鋼板の冷却には、従来から、炉内雰囲気ガス、不活性ガス、還元ガス等を高速ジェット（以下において、「ガスジェット」と記述する。）として吹き付ける冷却方式が用いられている。この後工程において、通板される鋼板を支持するロール（ハースロール）では、鋼板との接触部分と非接触部分との間に温度差が生じ、この温度差によりロールが部分的に膨張、収縮するサーマルクラウンが発生する。このサーマルクラウンは、鋼板の蛇行やバックリングの一因となり、鋼板品質を劣化させるほか、バックリング部から鋼板が破断すると製造ラインが停止し、操業上の問題を招く場合もある。
【０００３】
一方、上記のようなガスジェットによる鋼板の冷却のみ（以下において、「従来の方法」と記述する。）では、十分な冷却速度を確保することが困難である。そこで、近年、鋼板特性の改善、及び生産性の向上を目的として、連続焼鈍設備の冷却工程には、気水冷却装置が設けられるようになってきている。連続焼鈍設備に、他のゾーンと隔離して気水冷却装置を設け、当該装置を用いて水とガスとの混合ミストで冷却することにより、より大きな冷却速度で鋼板を冷却することが可能な冷却方式とすることができる。
【０００４】
この冷却方式は、加熱工程、均熱工程、ガス冷却工程、気水冷却工程、及び過時効工程を含む。加熱工程にて昇温された鋼板は、均熱工程で７００〜９００℃に保持され、ガス冷却工程により６００〜７５０℃に冷却された後、気水冷却工程で３００〜４５０℃に冷却され、３００〜４５０℃に保持される過時効工程を経て、次の工程へと送られる。そのため、この冷却方式（以下において、「第２の方法」と記述する。）によれば、気水冷却後の鋼板は、３００〜４５０℃程度にまで冷却されており、従来の方法のような原因でハースロールにサーマルクラウンが発生することはないことから、この冷却方法では、気水冷却装置出側の下部ハースロールではサーマルクラウンの抑制対策は採られていなかった。ところが、第２の方法では、気水冷却装置において用いられたミストが結露して水となり、その水の一部が装置の炉壁を伝わってハースロールの軸方向端部にかかる。このようにしてロールの端部が過度に冷却されると、ハースロールと接触する鋼板の温度が比較的低いにも拘らず、ロール軸方向に温度差が生じ、サーマルクラウンが発生する。気水冷却工程において発生したサーマルクラウンは、バックリングや次の過時効工程における蛇行を招くことから、これを防止することが望まれている。
ハースロールにおけるサーマルクラウンの抑制を目的とした技術は、これまでにいくつか検討されてきている。例えば、特許文献１には、ロールの軸方向両端部の帯鋼が接触しない部分にロール外表面からガスを吹き付けてロール軸方向の温度差を減少させる装置が開示されている。また、特許文献２には、ハースロールに供給される金属ストリップの蛇行および絞込み量に基づいて、複数の冷媒吹出口を選択的に開閉してロール外表面から窒素ガスを吹き付ける開閉装置を備えた装置が開示されている。さらに、特許文献３には、ハースロールの内面に水、空気、ミスト、雰囲気ガスを冷媒として吹き付け、又外表面には雰囲気ガスを冷媒として吹き付けサーマルクラウンを制御する装置が開示されている。
【特許文献１】特開昭６２−２５３７３４号公報
【特許文献２】特開平１１−３１５３３０号公報
【特許文献３】特開昭５５−１００１９号公報
【発明の開示】
【発明が解決しようとする課題】
【０００５】
しかし、特許文献１〜３に開示されているような冷媒としてガスを吹き付ける方法では、ガスの冷却能が不十分であることから、気水冷却装置出側のハースロールのサーマルクラウンを効果的に抑制し難いという問題があった。また、鋼板が通過する時にのみハースロールを冷却すると、気水冷却工程の次工程である過時効帯において蛇行が発生し、通板された鋼板のエッジ部に、擦り傷や凹みによる品質不良が発生するという問題もあった。
【０００６】
そこで、本発明は、ハースロールのサーマルクラウン抑制方法、及び鋼板の蛇行やバックリングを効果的に抑制し得る鋼板の連続焼鈍方法を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、連続焼鈍された鋼板（６）を冷却する気水冷却装置（１０）の出側に設けられたハースロール（２０）のサーマルクラウン抑制方法であって、少なくともハースロール（２０）の軸方向中央部外表面（２２）に、水を吹き付けることを特徴とする、ハースロールのサーマルクラウン抑制方法により、上記課題を解決する。
【０００９】
請求項１に記載の発明によれば、大きな冷却能を有する水を用いてハースロール（２０）を冷却することにより、ハースロール（２０）のサーマルクラウンを効果的に抑制することができる。
【００１０】
請求項２に記載の発明は、請求項１に記載のサーマルクラウン抑制方法を用いて、鋼板（６）を連続焼鈍することを特徴とする、鋼板の連続焼鈍方法により、上記課題を解決する。
【００１１】
請求項２に記載の発明によれば、ハースロール（２０）のサーマルクラウンが効果的に抑制されているため、過時効帯（５）における鋼板（６）の蛇行やバックリングを効果的に抑制し得る鋼板の連続焼鈍方法を提供することができる。
【００１２】
請求項３に記載の発明は、請求項２に記載の鋼板の連続焼鈍方法において、吹き付けられる水の流量を、気水冷却装置（１０）を通過した鋼板（６）とハースロール（２０）とが接触する前に、増加させるとともに、鋼板（６）とハースロール（２０）との接触後に、水の流量を減少させることを特徴とする。
【００１３】
請求項３に記載の発明によれば、ハースロール（２０）のロール軸方向における局部的な偏芯を効果的に抑制することが可能であるため、過時効帯（５）における蛇行をより一層抑制し得る、鋼板の連続焼鈍方法を提供することができる。
【発明の効果】
【００１４】
本発明によれば、ハースロールのサーマルクラウン抑制方法、及び鋼板の蛇行やバックリングを効果的に抑制し得る鋼板の連続焼鈍方法を提供することができる。さらに、これらの方法の提供が可能になることで、鋼板の品質向上、及び、鋼板の炉内破断による鋼板製造ラインの稼働率低下の抑制に寄与することが可能になる。
【発明を実施するための最良の形態】
【００１５】
以下本発明を図面に示す実施形態に基づき説明する。
図１は、本発明における鋼板の連続焼鈍方法を実施し得る、連続焼鈍設備の形態を概略的に示す図である。連続焼鈍設備１００は、加熱帯１、均熱帯２、ガス冷却帯３、気水冷却帯４、及び過時効帯５を備え、気水冷却帯４は、気水冷却装置１０及びハースロール２０（図２参照）を有している。なお、図１において、鋼板６は、図の左から右の方向へと通板される。
加熱帯１において加熱された鋼板６は、均熱帯２において７００〜９００℃に保持され、ガス冷却帯において６００〜７５０℃に冷却された後、気水冷却帯において３００〜４５０℃に冷却され、３００〜４５０℃に保持される過時効帯５を経て、次の工程へと送られる。
【００１６】
本発明の鋼板の連続焼鈍方法では、気水冷却帯４の出側に設けられているハースロール２０の少なくとも幅方向中央部外表面に水を吹き付けることにより、当該ロール２０のサーマルクラウンを抑制する。ここで、通板を安定に行うという観点から、一般に、ハースロールには予め凸型のクラウンが付加されており、サーマルクラウンが発生すると、この凸型形状がさらに増長される。この凸型形状の増長は、ロールと接触する鋼板の中延びを引き起こし、ひいてはバックリングや蛇行を招く。そこで、本発明では、ロール２０に水を吹き付けてロール２０のサーマルクラウンを抑制することにより、ロール２０における凸型形状の増長を抑制し、鋼板のバックリングや蛇行を抑制する。
【００１７】
図２に、図１における気水冷却帯４の拡大図を示す。気水冷却帯４は、気水冷却装置１０、ハースロール２０、及びハースロール２０に吹き付けられる水を吐出するノズル３０を備えている。なお、図２において、鋼板６は、紙面左上から右下の方向へと送られ、気水冷却帯４の左側及び右側には、図示されていないガス冷却帯３及び過時効帯５が設けられている。また、図２において、ノズル３０からの直線は、吐出される水を表している。
図３に、図２におけるハースロール２０及び鋼板６を、過時効帯５の側から見た様子を拡大して示す。図３の紙面上方には、図示されていない気水冷却装置１０が配置されており、ハースロールの端部２１、２１には、当該装置１０の内壁を伝わってきた水７、７が存在している。
【００１８】
本発明におけるハースロールのサーマルクラウン抑制方法では、気水冷却装置１０の出側に設けられたハースロール２０の少なくとも幅方向中央部にノズル３０から吐出される水を吹き付け、ハースロール２０の幅方向における温度差を低減させることで、当該ロール２０のサーマルクラウンを抑制する。
気水冷却装置１０において３００〜４５０℃に冷却された鋼板６は、ハースロール２０により進行方向を変更され、過時効帯５へと送られる。ここで、ハースロール２０と接触する鋼板６は、既に上記温度にまで冷却されているため、鋼板６の熱によりロール２０の凸型形状を増長させることはない。しかし、装置１０内における気水混合ミストが結露して水になると、気水冷却装置１０の内壁を伝わって、当該装置出側に位置するハースロール２０に触れ、ロール２０を冷却する。
【００１９】
ハースロール２０を冷却する、冷却装置１０の内壁を経た水７、７のうち、鋼板６上の水は十分に水切りされて回収される一方、ハースロール端部２１、２１周辺の水７、７は回収されない。そのため、当該端部２１、２１は、この水７、７により過冷却され、ロール２０が鋼板６と接触し得る部分（以下において、「接触部」と記述する。）２２との間に温度差が生じ、この温度差に起因してロール２０にサーマルクラウンが発生する。そこで本発明では、少なくともハースロールの軸方向中央部外表面の接触部２２に、ノズルからガスよりも冷却能が大きい水を吹き付け、当該接触部２２の温度を低減させる。これにより、端部２１、２１と接触部２２との温度差を低減させることができるため、ロール２０のサーマルクラウンを抑制することが可能になる。
【００２０】
上記方法により、ロール２０のサーマルクラウンは抑制することができるが、過時効帯５における鋼板６の蛇行をより一層抑制するという観点から、本発明の鋼板の連続焼鈍方法では、ノズル３０より吐出される水（以下において、「冷却水」と記述する。）の量を、適宜調整することが好ましい。具体的には、鋼板６の先端が気水冷却装置１０の出口を通過する前から冷却水の吐出を開始し、その吐出量を増加させるとともに、鋼板６がロール２０と接触している間は冷却水の吐出量を略一定に保ち、鋼板６及びロール２０の接触終了後には冷却水の吐出量を減少させることが好ましい。冷却水の流量をこのように調整することで、ハースロール２０のロール軸方向における局部的な偏芯を抑制することが可能になり、過時効帯５における鋼板６の蛇行発生をより一層抑制することができる。そのため、鋼板６の蛇行に起因して発生する鋼板端部の擦り疵や凹みを防止することも可能になり、良好な品質を有する鋼板６を製造することができる。
【００２１】
図４に、上記冷却水の系統例を概略的に示す。図４において、水は、紙面右から左の方向へと供給され、小流量配管及び大流量配管内の水は、ハースロール２０へ水を吹き付けるノズル３０へと送られる。図４に示すように、小流量配管を用いることで、流量の微調整が容易になり、小流量配管及び大流量配管のそれぞれに設けられた流量調整弁を用いることで、冷却水の正確な流量調整が容易になる。図４に示す系統を用いて流量調整する場合の具体的な調整例としては、流量増加又は減少時には２つの流量調整弁を利用して小流量配管及び大流量配管からノズルへと供給する冷却水の流量を調整する一方で、流量を略一定に保つ場合には大容量配管に設けられた調整弁のみを用いてノズルへと供給する冷却水の流量を２０〜１００Ｌ／分に調整するという形態を挙げることができる。そして、流量調整弁によって所定量に調整された冷却水は、ノズル３０からハースロール２０の外表面に向けて吐出される。
なお、図４では、２つの配管を用いる冷却水系統例を示したが、本発明において実施され得る冷却水の流量調整は、２つの配管を用いる形態に限定されるものではなく、目的とする流量調整が可能であれば、１配管のみを用いる形態や３配管以上を用いる形態等、他の形態であっても好適に使用することができる。
【００２２】
図５に、流量調整形態の具体例を示す。図５において、縦軸は流量、横軸は処理時間を表している。本形態では、鋼板６の先端が気水冷却装置１０の出口を通過する１２０分前から水を流し始め、３段階に分けて、鋼板６がロール２０と接触している際に吐出される流量へと調整している。そして、鋼板がハースロール２０と接触している間は流量を一定に保ち、鋼板６がロール２０を通過した後は、３段階に分けて、１２０分間で流量を０へと減少させている。このように、複数の段階に分けて流量を調整することにより、ハースロール２０の耐久性向上に寄与することができる。
ここで、ノズル３０から吐出される流量の調整形態は、図５に示すような段階的に実施する形態に限定されるものではなく、直線的又は曲線的に実施してもよい。また、流量調整に要する時間も、図５に示す形態に限定されるものではなく、過時効帯５における鋼板の蛇行の発生状況により、適宜決定することができる。
【００２３】
水により冷却されるハースロール２０外表面の部位は、上記接触部２２が含まれていれば特に限定されるものではないが、ロール２０のロール軸方向における温度差を効果的に低減させるという観点から、端部２１、２１以外の部位を冷却することが好ましい。
具体的には、接触部２２の幅程度、又はハースロール２０のロール軸方向の全長をＡとするとき、ロール２０の軸方向中央を中心とするＡ×０．９の幅程度を、冷却することにより、ハースロール２０におけるサーマルクラウンの発生を効果的に抑制することが可能になる。
また、ハースロール２０を冷却する際に使用する水の温度は、特に限定されるものではないが、ロール２０を効果的に冷却するという観点から、当該水の温度は、８０℃以下であることが好ましい。
【００２４】
本発明の鋼板の連続焼鈍方法により連続焼鈍される鋼板は、ハースロールのサーマルクラウンによってその平坦度が悪化する可能性がある鋼板であれば、特に限定されるものではないが、サーマルクラウンの影響を受けやすいという観点から、「板幅が広い鋼板」や「板厚が薄い鋼板」であることが好ましい。これらの鋼板に対して本発明の連続焼鈍方法を実施すれば、当該鋼板の蛇行やバックリングを効果的に抑制することができるため、これらの鋼板の品質向上と、鋼板製造ラインの稼働率向上に寄与することが可能になる。
【００２５】
ここで、本発明の鋼板の連続焼鈍方法では、ハースロール２０の外表面に水を吹きつけるが、その際に、ハースロール２０と接触している鋼板６の表面にも水が吹き付けられる。これにより、当該鋼板６の表面に酸化皮膜が形成される恐れがあることから、鋼板品質に与える当該皮膜の影響が懸念されるとの考えもある。
しかし、ロール２０の上方に位置する気水冷却装置１０では、水を含む混合ミストにより鋼板６を冷却するため、当該装置１０内において、鋼板６の表面に薄い酸化皮膜が形成され、本発明の水によるハースロールの冷却後に新たに多量の皮膜が形成される恐れは少ない。さらに、酸化皮膜が形成された鋼板をそのまま製品化する場合を除き、気水冷却装置１０を用いる場合は、通常皮膜除去を目的として、連続焼鈍設備１００の後工程において酸洗が行われる。そのため、本発明により鋼板６の表面に皮膜が形成されても、この酸洗により、形成された当該皮膜は除去される。したがって、製造される鋼板品質が、本発明により低下することはない。
【実施例】
【００２６】
板幅１８００ｍｍ、板厚０．５ｍｍの低炭素鋼板（以下において、「試験鋼板」と記述する。）を連続焼鈍する際に、ロール幅２２００ｍｍのハースロールを用いて、以下の実施例及び比較例を行った。
【００２７】
（実施例１）
気水冷却装置出側下部に設けられたハースロールの中央部１９００ｍｍに、本発明のハースロールのサーマルクラウン抑制方法を適用した。本実施例では、試験鋼板の先端が気水冷却装置の出口を通過する際に、流量調整弁を調整することにより、冷却水の供給を開始すると共に流量を５０Ｌ／分に設定した。そして、試験鋼板とハースロールとの接触中には、当該流量を５０Ｌ／分に保持し、当該接触終了後に、冷却水の供給を停止した。
【００２８】
（比較例）
気水冷却装置出側下部に設けられたハースロールの中央部１９００ｍｍに、本発明のハースロールのサーマルクラウン抑制方法を適用せずに、連続焼鈍を行った。
【００２９】
実施例１及びハースロール中央部を冷却しない比較例における、バックリングの発生状況を調査した結果、実施例１では比較例と比べてバックリングの発生が１／１０に減少した。したがって、本発明により、鋼板のバックリングを抑制し得ることが確認された。
【００３０】
（実施例２）
気水冷却装置出側下部に設けられたハースロールの中央部１９００ｍｍに、本発明のハースロールのサーマルクラウン抑制方法を適用した。本実施例における冷却水の流量調整形態の工程図を、図６に示す。
試験鋼板の先端が気水冷却装置の出口を通過する１２０分前に冷却水の供給を開始し、流量調整弁を調整することにより、冷却水の流量設定を１０Ｌ／分とした（工程１）。次に、数十分間に渡って、冷却水の流量を１０Ｌ／分で保持した後（工程２）、冷却水の供給開始から６０分後に冷却水の流量が２５Ｌ／分となるように、流量調整弁を調整した（工程３）。その後、数十分間に渡って、冷却水の流量を２５Ｌ／分で保持し（工程４）、鋼板がハースロールと接触するまでに、冷却水の流量が５０Ｌ／分となるように調整した（工程５）。試験鋼板とハースロールとの接触中は、流量を５０Ｌ／分で保持し（工程６）、当該接触終了後に、冷却水の流量設定を２５Ｌ／分とした（工程７）。そして、上記接触終了６０分後に、冷却水の流量設定を１０Ｌ／分とし（工程８）、上記接触終了１２０分後に冷却水の供給を停止した（工程９）。
本実施例におけるバックリングの発生状況は、実施例１と同程度であった。
また、過時効帯における、本実施例と実施例１にかかる試験鋼板の蛇行の有無を確認した。実施例１にかかる試験鋼板は、過時効帯での蛇行により、鋼板端部に、擦り疵や凹みによる若干の品質不良を生じたが、本実施例にかかる鋼板は、過時効帯での蛇行による品質不良が生じないことが確認された。
本実施例から、ハースロールの冷却だけでなく、適切な流量調整も行うことで、バックリングの抑制に加えて過時効帯の蛇行も抑制され、さらなる品質向上が図れることが確認された。
【図面の簡単な説明】
【００３１】
【図１】連続焼鈍設備の形態例を示す図である。
【図２】気水冷却帯の拡大図である。
【図３】ハースロール及び鋼板を拡大して示す図である。
【図４】冷却水の系統例を示す図である。
【図５】流量調整の形態例を示す図である。
【図６】流量調整形態例を示す工程図である。
【符号の説明】
【００３２】
１  加熱帯
２  均熱帯
３  ガス冷却帯
４  気水冷却帯
５  過時効帯
６  鋼板
１０  気水冷却装置
２０  ハースロール
１００  連続焼鈍設備
【図１】
2005264202.tif 000003
【図２】
2005264202.tif 000004
【図３】
2005264202.tif 000005
【図４】
2005264202.tif 000006
【図５】
2005264202.tif 000007
【図６】
2005264202.tif 000008